냉각관 , 질소 도입 관 , 온도계 및 교반 장치 를 구비 한 반응 용기 에 아크릴산 부틸 100 부 , 아크릴산 2 - 히드록시 에틸 0 . 01 부 , 및 아크릴산 5 부 를 함유 하 는 모노머 혼합물 을 투입 했 다 . 또한 , 상기 모노머 혼합물 100 부 에 대해서 중합 개시제 로서 2 , 2 '- 아조 비스 이소부 티 로 니트릴 0 . 1 부 를 아세트산 에틸 100 부 와 함께 투입 하 고 , 완만 하 게 교반 하 면서 질소 가스 를 도입 해서 질소 치환 한 후 , 플라스크 내 의 액 온 을 55 ℃ 부근 으로 유지 하 고 8 시간 중합 반응 을 행하 여 , 중량 평균 분자량 ( Mw ) 180 만 , Mw / Mn = 4 . 1 의 아크릴 계 폴리머 의 용액 ( 고형분 농도 30 중량 %) 을 조제 했 다 .